(57)【要約】【課題】３次元形状部における金属蒸着層のクラックを防止でき、成形時などの熱による金属蒸着層の微細な割れも防止できる金属調転写シートと金属調加飾シートを提供する。また、そのような効果を有する金属調加飾シートの製造方法を提供する。【解決手段】本発明の金属調転写シートは、基体シート上に、金属蒸着層と熱可塑性かつ非晶性の樹脂からなる耐熱延伸層とが順不同に積層されており、積層物上に接着層が形成されているように構成した。本発明の金属調加飾シートは、支持シート上に、接着層と金属蒸着層と熱可塑性かつ非晶性の樹脂からなる耐熱延伸層とが順不同に積層されているように構成した。本発明の金属調加飾シートの製造方法は、上記の金属調転写シートを、接着層を介して支持シートに貼り合わせ、基体シートを剥離して金属蒸着層、耐熱延伸層、接着層を支持シートに転写し、金属蒸着層上に保護層を形成することを含むように構成した。【選択図】図１
2018012257.tif 000002
【特許請求の範囲】
【請求項１】
基体シート上に、金属蒸着層と熱可塑性かつ非晶性の樹脂からなる耐熱延伸層とが順不同に積層されており、積層物上に接着層が形成されていることを特徴とする金属調転写シート。
【請求項２】
前記金属蒸着層を挟むようにして前記樹脂からなる耐熱延伸層がさらに形成されているものである請求項１に記載の金属調転写シート。
【請求項３】
前記耐熱延伸層は厚みが０．５〜５．０μｍであり、前記樹脂はガラス転移温度が１４０〜２４０℃である請求項１または２に記載の金属調転写シート。
【請求項４】
前記樹脂は、ポリアリレート、ポリカーボネート、ポリスチレン、シクロオレフィンポリマー、ポリエーテルイミドからなる群から選ばれた少なくとも１種である請求項３に記載の金属調転写シート。
【請求項５】
支持シート上に、接着層と金属蒸着層と熱可塑性かつ非晶性の樹脂からなる耐熱延伸層とが順不同に積層されていることを特徴とする金属調加飾シート。
【請求項６】
前記支持シート上に前記接着層が形成されており、前記接着層上に前記金属蒸着層と前記耐熱延伸層とが順不同に積層されており、積層物上に保護層がさらに形成されているものである請求項５に記載の金属調加飾シート。
【請求項７】
前記支持シート上に、前記金属蒸着層と前記耐熱延伸層とが順不同に積層されており、積層物上に接着層が形成されているものである請求項５に記載の金属調加飾シート。
【請求項８】
前記金属蒸着層を挟むようにして前記樹脂からなる耐熱延伸層がさらに形成されているものである請求項６または７に記載の金属調加飾シート。
【請求項９】
前記耐熱延伸層は厚みが０．５〜５．０μｍであり、前記樹脂はガラス転移温度が１４０〜２４０℃である請求項５〜８のいずれか一項に記載の金属調加飾シート。
【請求項１０】
前記樹脂は、ポリアリレート、ポリカーボネート、ポリスチレン、シクロオレフィンポリマー、ポリエーテルイミドからなる群から選ばれた少なくとも１種である請求項９に記載の金属調加飾シート。
【請求項１１】
基体シート上に、熱可塑性かつ非晶性の樹脂からなる耐熱延伸層と金属蒸着層が順不同に積層されており、積層物上に接着層が形成されている金属調転写シートを、前記接着層を介して支持シートに貼り合わせ、
前記基体シートを剥離して前記耐熱延伸層、前記金属蒸着層、前記接着層を前記支持シートに転写し、前記金属蒸着層上に保護層を形成することを含むことを特徴とする金属調加飾シートの製造方法。
【請求項１２】
前記金属調転写シートは、前記金属蒸着層を挟むようにして前記樹脂からなる耐熱延伸層がさらに形成されているものである請求項１１に記載の金属調加飾シートの製造方法。
【発明の詳細な説明】
【技術分野】
【０００１】
本発明は、金属調加飾シートとその製造方法、金属調転写シートに関する。
【背景技術】
【０００２】
金属調加飾シートまたは金属調転写シートと一対の金型を用いて、成形すると同時に成形品表面に装飾を施す技術が知られている。この技術においては、成形時の熱によって金属蒸着層に微細な割れが生じる問題があった。これを解決するために、基体シート９０上に剥離層９１、熱硬化性樹脂層９２、金属蒸着層９３を積層した金属調転写シート（図１０参照）がある（たとえば、特許文献１参照）。この金属調転写シートは熱硬化性樹脂層９２を有しているため、耐熱性が高く、成形時の熱による金属蒸着層９３の微細な割れが生じにくいものである。
【先行技術文献】
【特許文献】
【０００３】
【特許文献１】特開平０７−１２９０６８号公報
【発明の概要】
【発明が解決しようとする課題】
【０００４】
しかし、従来の金属調転写シートを用いて、たとえば、金属調転写シートを３次元形状を有する被転写物に熱転写したり、金属調転写シートと一対の金型を用いて射出成形と同時に成形品に装飾を施したりする場合には、次のような問題がある。すなわち、熱硬化性樹脂層が３次元形状部において基体シートの伸びに追従できず、それによって熱硬化性樹脂層上に積層された金属蒸着層に引張力が生じ、３次元形状部において金属蒸着層にクラックが発生するという問題がある。
【０００５】
本発明は上記のような課題を解決するためになされたものであり、３次元形状部における金属蒸着層のクラックを防止でき、成形時などの熱による金属蒸着層の微細な割れも防止できる金属調転写シートと金属調加飾シートを提供することを目的とする。また、３次元形状部における金属蒸着層のクラックを防止でき、成形時などの熱による金属蒸着層の微細な割れも防止できる金属調加飾シートの製造方法を提供することを目的とする。
【課題を解決するための手段】
【０００６】
以下に、課題を解決するための手段として複数の態様を説明する。これら態様は必要に応じて任意に組み合わせることができる。
【０００７】
本発明の金属調転写シートは、
基体シート上に、金属蒸着層と熱可塑性かつ非晶性の樹脂からなる耐熱延伸層とが順不同に積層されており、積層物上に接着層が形成されていることを特徴とするものである。
【０００８】
好ましくは、金属蒸着層を挟むようにして樹脂からなる耐熱延伸層がさらに形成されているものである。
【０００９】
また、好ましくは、耐熱延伸層は厚みが０．５〜５．０μｍであり、樹脂はガラス転移温度が１４０〜２４０℃である。
【００１０】
さらに好ましくは、樹脂は、ポリアリレート、ポリカーボネート、ポリスチレン、シクロオレフィンポリマー、ポリエーテルイミドからなる群から選ばれた少なくとも１種である。
【００１１】
また、本発明の金属調加飾シートは、
支持シート上に、接着層と金属蒸着層と熱可塑性かつ非晶性の樹脂からなる耐熱延伸層とが順不同に積層されていることを特徴とするものである。
【００１２】
好ましくは、支持シート上に接着層が形成されており、接着層上に金属蒸着層と耐熱延伸層とが順不同に積層されており、積層物上に保護層がさらに形成されているものである。
【００１３】
また、好ましくは、支持シート上に、金属蒸着層と耐熱延伸層とが順不同に積層されており、積層物上に接着層が形成されているものである。
【００１４】
さらに好ましくは、金属蒸着層を挟むようにして樹脂からなる耐熱延伸層がさらに形成されているものである。
【００１５】
また、好ましくは、耐熱延伸層は厚みが０．５〜５．０μｍであり、樹脂はガラス転移温度が１４０〜２４０℃である。
【００１６】
さらに好ましくは、樹脂は、ポリアリレート、ポリカーボネート、ポリスチレン、シクロオレフィンポリマー、ポリエーテルイミドからなる群から選ばれた少なくとも１種である。
【００１７】
本発明の金属調加飾シートの製造方法は、
基体シート上に、熱可塑性かつ非晶性の樹脂からなる耐熱延伸層と金属蒸着層が順不同に積層されており、積層物上に接着層が形成されている金属調転写シートを、接着層を介して支持シートに貼り合わせ、
基体シートを剥離して耐熱延伸層、金属蒸着層、接着層を支持シートに転写し、金属蒸着層上に保護層を形成することを含むことを特徴とするものである。
【００１８】
好ましくは、金属調転写シートは、金属蒸着層を挟むようにして樹脂からなる耐熱延伸層がさらに形成されているものである。
【発明の効果】
【００１９】
本発明の金属調転写シートは、基体シート上に、金属蒸着層と熱可塑性かつ非晶性の樹脂からなる耐熱延伸層とが順不同に積層されており、積層物上に接着層が形成されているように構成した。
【００２０】
また、本発明の金属調加飾シートは、支持シート上に、接着層と金属蒸着層と熱可塑性かつ非晶性の樹脂からなる耐熱延伸層とが順不同に積層されているように構成した。
【００２１】
したがって、本発明の金属調転写シートと金属調加飾シートは、３次元形状部における金属蒸着層のクラックを防止でき、成形時などの熱による金属蒸着層の微細な割れも防止できるものである。
【００２２】
本発明の金属調加飾シートの製造方法は、基体シート上に、熱可塑性かつ非晶性の樹脂からなる耐熱延伸層と金属蒸着層が順不同に積層されており、積層物上に接着層が形成されている金属調転写シートを、接着層を介して支持シートに貼り合わせ、基体シートを剥離して耐熱延伸層、金属蒸着層、接着層を支持シートに転写し、金属蒸着層上に保護層を形成することを含むように構成した。
【００２３】
したがって、本発明によれば、３次元形状部における金属蒸着層のクラックを防止でき、成形時などの熱による金属蒸着層の微細な割れも防止できる金属調加飾シートを容易に得ることができる。
【図面の簡単な説明】
【００２４】
【図１】本発明の金属調転写シートの一実施形態を示す断面図である。
【図２】本発明の金属調転写シートの別の例を示す断面図である。
【図３】本発明の金属調転写シートの別の例を示す断面図である。
【図４】本発明の金属調加飾シートの別の実施形態を示す断面図である。
【図５】本発明の金属調加飾シートの別の例を示す断面図である。
【図６】本発明の金属調加飾シートの別の例を示す断面図である。
【図７】本発明の金属調加飾シートの別の実施形態を示す断面図である。
【図８】本発明の金属調加飾シートの別の例を示す断面図である。
【図９】本発明の金属調加飾シートの製造方法の一例を示す断面図である。
【図１０】従来技術における転写シートの断面図である。
【発明を実施するための形態】
【００２５】
以下、本発明の金属調転写シート、および金属調加飾シートとその製造方法について、実施形態の一例を説明する。
【００２６】
＜金属調転写シート＞
本発明の金属調転写シート１は、基体シート１０上に、金属蒸着層１１と熱可塑性かつ非晶性の樹脂からなる耐熱延伸層１２とが順不同に積層されており、積層物上に接着層１４が形成されていることを特徴とするものである（図１（ａ）、（ｂ）参照）。
【００２７】
基体シート１０の材質は、たとえば、ポリプロピレン系樹脂、ポリエチレン系樹脂、ポリアミド系樹脂、アクリル系樹脂、オレフィン系樹脂、ポリエステル系樹脂、塩ビ系樹脂、ポリカーボネート系樹脂、ＡＢＳ系樹脂などの熱可塑性樹脂およびこれらの積層品を挙げることができる。基体シート１０の厚みは、２０μｍ〜６００μｍとすることができる。なお、基体シート１０の金属蒸着層１１が積層される面には、シリコンコーティングなどの離型処理を施してもよい。また、基体シート１０上には剥離層があってもよい。剥離層は、転写層１５に含まれ、転写層１５を被転写物上に転写し、基体シート１０を取り除いた後、被転写物の最表面となる層である。剥離層を形成することによって、金属調転写シート１に耐水性や耐久性を付与できる。剥離層の材質としては、アクリル系樹脂、ポリエステル系樹脂、ポリ塩化ビニル系樹脂、セルロース系樹脂、ゴム系樹脂、ポリウレタン系樹脂、ポリ酢酸ビニル系樹脂などの他、塩化ビニル―酢酸ビニル共重合体系樹脂、エチレン―酢酸ビニル共重合体系樹脂などのコポリマーを用いるとよい。剥離層に硬度が必要な場合には、紫外線硬化性樹脂などの光硬化性樹脂、電子線硬化性樹脂などの放射線硬化性樹脂、熱硬化性樹脂などを選定して用いるとよい。剥離層の形成方法としては、グラビア印刷法、スクリーン印刷法、オフセット印刷法などの通常の印刷法や、グラビアコート法、ロールコート法、ダイコート法などのコート法を用いるとよい。
【００２８】
金属蒸着層１１の材質は、たとえば、スズ、クロム、アルミニウム、ニッケル、銅、真鍮、金、銀、ステンレスなどの金属を挙げることができる。特に、他の金属と比較して延伸しやすいスズやクロムなどが好ましい。金属蒸着層１１は、これらの金属を抵抗加熱蒸着法、スパッタリング法、イオンプレーティング法などで形成することができる。
【００２９】
耐熱延伸層１２の材質は、熱可塑性かつ非晶性の樹脂を用いる。このような性質の樹脂は、熱硬化性樹脂や結晶性樹脂と比較して延伸しやすい。また、金属蒸着層１１の材質がスズやクロムなどであれば、金属蒸着層１１も延伸しやすくなる。そのため、金属調転写シート１の転写層１５を３次元形状の成形品に熱転写したり、成形と同時に転写したりする際に、耐熱延伸層１２が基体シート１０の伸びに追従でき、金属蒸着層１１が無理に伸ばされる力が小さくなり、３次元形状部における金属蒸着層１１にクラックが発生することを防止できる。
【００３０】
なお、金属蒸着層１１と耐熱延伸層１２は、基体シート１０と接着層１４との間であれば図１（ａ）のように基体シート１０上に耐熱延伸層１２を積層してもよく、図１（ｂ）のように基体シート１０上に金属蒸着層１１を積層してもよい。
【００３１】
また、耐熱延伸層１２は厚みが０．５〜５．０μｍ、より好ましくは０．８〜３．０μｍであり、上記樹脂はガラス転移温度が１４０〜２４０℃、より好ましくは１７０〜２１０℃である。厚みとガラス転移温度がそれぞれ上記範囲にある金属調転写シート１は、金属蒸着層１１を形成した後の工程で加わる熱や成形時に加わる熱によって生ずる金属蒸着１１の微細な割れに起因する金属感の喪失や、３次元形状部における金属蒸着層１１のクラックの発生を防止することができる。また、厚みが上記範囲にあると、金属調転写シート１の全体の厚みを薄くすることができる。したがって、金属調転写シート１が３次元形状に沿いやすくなる。
【００３２】
熱可塑性かつ非晶性であって、ガラス転移温度が上記範囲にある樹脂のうち好ましいものは、ポリアリレート、ポリカーボネート、ポリスチレン、シクロオレフィンポリマー、ポリエーテルイミドからなる群から選ばれた少なくとも１種である。これらの樹脂は耐熱性を有するため、転写時や成形時の熱による金属蒸着層１１の微細な割れを防ぐことができる。なお、ポリアリレートやポリカーボネートを用いる場合は、ポリアリレートやポリカーボネートが紫外線によって黄変するため、転写層１５を被転写物上に転写し、基体シート１０を取り除いた後で被転写物の最表面となる層には紫外線吸収剤を添加するとよい。または、転写層１５に上記した剥離層を形成した場合は、剥離層上に紫外線を吸収する樹脂層を形成するとよい。
【００３３】
金属蒸着層１１を挟むようにして上記樹脂からなる耐熱延伸層１２がさらに形成されているものも好ましい態様である（図２参照）。このような構造にすると、金属調転写シート１を３次元形状に沿わせた際、金属蒸着層１１の両面にある耐熱延伸層１２がそれぞれ同程度に延伸する。金属蒸着層１１の片面のみに耐熱延伸層１２がある場合（図１参照）と比較して、金属蒸着層１１には均等に力が加わるため、金属蒸着層１１が無理に伸ばされる力はより小さくなり、３次元形状部における金属蒸着層１１へのクラックの発生を防止することができる。また、耐熱延伸層１２で金属蒸着層１１を挟んでいるため、転写時や成形時の熱によって金属蒸着層１１に微細な割れが生じることを防ぐことができる。
【００３４】
接着層１４の材質としては、感熱性または感圧性の樹脂を適宜選択して用いるとよい。たとえば、アクリル系樹脂、ポリスチレン系樹脂、ポリアミド系樹脂、塩素化ポリオレフィン樹脂、塩素化エチレン‐酢酸ビニル共重合体樹脂、環化ゴム、クマロンインデン樹脂などを挙げることができる。
【００３５】
耐熱延伸層と接着層の形成方法としては、グラビア印刷法、スクリーン印刷法、オフセット印刷法などの通常の印刷法や、グラビアコート法、ロールコート法、ダイコート法などのコート法を用いることができる。
【００３６】
金属調転写シート１には、上記以外の層があってもよい。たとえば、図柄層１３を加えると金属調転写シート１の装飾性が向上する（図３参照）。図３において図柄層１３は任意のパターンを形成している。耐熱延伸層１２に用いる熱可塑性かつ非晶性の樹脂は透明性を有するため、転写層１５を被転写物に転写した後、耐熱延伸層１２を通して金属蒸着層１１や図柄層１３などの装飾を視認することができる。
【００３７】
なお、金属蒸着層１１との密着性を上げるためのアンカー層があってもよく、耐熱延伸層１２と金属蒸着層１１との間に他の樹脂層があってもよい。
【００３８】
なお、上記の各層を形成する際の乾燥温度は、たとえば、５０℃〜２００℃にすることができる。
【００３９】
上記の金属調転写シート１を被転写物に熱転写し、基体シート１０を剥離して被転写物に装飾を施すことができる。または、一対の金型の成形面に金属調転写シート１を配置して型締めし、金型によって形成されたキャビティ内に溶融樹脂を射出し、型開きし、基体シート１０を剥離して装飾が施された成形品を得ることができる。金属調転写シート１は長尺で金型内に供給してもよく、枚葉で供給してもよい。本発明の金属調転写シート１は、金属蒸着層１１、耐熱延伸層１２が延伸しやすい材質であるため、被転写物や成形品が３次元形状を有するものであっても、金属蒸着層１１が無理に伸ばされる力が小さく３次元形状部における金属蒸着層１１にクラックが発生しにくい。
【００４０】
以上のようにして、本発明の金属調転写シートを得ることができる。
【００４１】
＜金属調加飾シート＞
次に、本発明の金属調加飾シートについて説明する。本発明の金属調加飾シート２は、支持シート２０上に、接着層１４と金属蒸着層１１と熱可塑性かつ非晶性の樹脂からなる耐熱延伸層１２とが順不同に積層されていることを特徴とするものである（図４、図７参照）。
【００４２】
支持シート２０の材質は、たとえば、ポリプロピレン系樹脂、ポリエチレン系樹脂、ポリアミド系樹脂、アクリル系樹脂、オレフィン系樹脂、ポリエステル系樹脂、塩ビ系樹脂、ポリカーボネート系樹脂、ＡＢＳ系樹脂などの熱可塑性樹脂およびこれらの積層品を挙げることができる。支持シート２０の厚みは、２０μｍ〜６００μｍとすることができる。支持シート２０は基体シート１０と同じ材質のものであってよく、異なるものであってもよい。
【００４３】
接着層１４、耐熱延伸層１２、金属蒸着層１１は、金属調転写シートと同様の材質や厚み、形成方法などを用いることができる。
【００４４】
金属蒸着層１１を挟むようにして上記樹脂からなる耐熱延伸層１２がさらに形成されていることも好ましい態様である（図６、図８参照）。このような構造にすると、金属調加飾シート１を３次元形状に沿わせた際、金属蒸着層１１の両面にある耐熱延伸層１２がそれぞれ同程度に延伸するため、金属蒸着層１１の片面のみに耐熱延伸層１２がある場合（図４、図７参照）と比較して、金属蒸着層１１には均等に力が加わるため、金属蒸着層１１が無理に伸ばされる力はより小さくなり、３次元形状部における金属蒸着層１１へのクラックの発生を防止することができる。また、耐熱延伸層１２で金属蒸着層１１を挟んでいるため、成形時の熱によって金属蒸着層１１に微細な割れが生じることを防ぐことができる。
【００４５】
また、支持シート２０上に接着層１４が形成されており、接着層１４上に金属蒸着層１１と耐熱延伸層１２とが順不同に積層されており、積層物上に保護層２１がさらに形成されている金属調加飾シートも好ましい形態である（図５参照）。
【００４６】
保護層２１の材質は、たとえば、ポリプロピレン系樹脂、ポリエチレン系樹脂、ポリアミド系樹脂、アクリル系樹脂、オレフィン系樹脂、ポリエステル系樹脂、塩ビ系樹脂、ポリカーボネート系樹脂、ＡＢＳ系樹脂などの熱可塑性樹脂およびこれらの積層品を挙げることができる。保護層２１は上記樹脂をシート状にしたものを貼り合わせたり、インキ状にしたものを塗布したりすることで形成することができる。保護層２１を形成することによって、金属調加飾シート２に防水性や耐久性が付与され、金属蒸着層１１が腐食したり摩耗したりすることを防ぐことができる。保護層２１の材質が紫外線硬化性樹脂などの光硬化性樹脂、電子線硬化性樹脂などの放射線硬化性樹脂、熱硬化性樹脂のいずれかであれば、硬化させることで金属蒸着層１１に傷が付くのを抑えることができる。このような樹脂としては、ウレタンアクリレート系樹脂、シアノアクリレート系樹脂、これらの樹脂にイソシアネートなどの添加剤を加えた樹脂などを挙げることができる。
【００４７】
金属調転写シート１と同様に、金属調加飾シート２にも図柄層１３を形成することができる（図６、図８参照）。その場合、図柄層１３は任意のパターンで形成するとよい。耐熱延伸層１２に用いる熱可塑性かつ非晶性の樹脂は透明性を有するため、金属調加飾シート２を被転写物と一体成形した後、耐熱延伸層１２を通して金属蒸着層１１や図柄層１３などの装飾を視認することができる。
【００４８】
次に、本発明の金属調加飾シートの製造方法について説明する。本発明の金属調加飾シートの製造方法は、基体シート１０上に、熱可塑性かつ非晶性の樹脂からなる耐熱延伸層１２と金属蒸着層１１が順不同に積層されており、積層物上に接着層１４が形成されている金属調転写シート１を、接着層１４を介して支持シート２０に貼り合わせ、基体シート１０を剥離して耐熱延伸層１２、金属蒸着層１１、接着層１４を支持シート２０に転写し、金属蒸着層１１上に保護層２１を形成することを含むことを特徴とするものである（図９参照）。
【００４９】
図１〜図３に示すような金属調転写シート１をロール状にして巻出部３１から巻き出し、巻出部３２からロール状の支持シート２０を巻き出す。金属調転写シート１は、接着層１４が支持シート２０に接するようにするために、接着層１４が形成された面を下にして巻き出す。金属調転写シート１と支持シート２０を積層し、少なくとも一方が加熱されたロール３５を用いて、積層物に熱と圧力を加え、金属調転写シート１と支持シート２０を貼り合わせる。ロール３５を通過した積層物から基体シート１０を剥離し、巻取部３４に基体シート１０を巻き取る。基体シート１０を剥離した積層物には、巻出部３３から巻き出した保護フィルム２１ａがさらに積層され、保護フィルム２１ａは保護層２１となる。保護フィルム２１ａが積層された後、少なくとも一方が加熱されたロール３５を用いて、積層物に熱と圧力を加え、金属調加飾シート２を製造する。金属調加飾シート２は巻取部３６に巻き取られ、ロール状となる。
【００５０】
なお、図９において、たとえば保護層２１の材質となる樹脂をインキ状にして、コーティング装置を用いて積層物上に塗布することで保護層２１を形成してもよい。また、金属調転写シート１の転写層１５に剥離層が形成されている場合は、剥離層を保護層２１としてもよい。その場合、剥離層は紫外線硬化性樹脂などの光硬化性樹脂、電子線硬化性樹脂などの放射線硬化性樹脂、熱硬化性樹脂などで形成し、硬化させることで保護層２１としての機能を果たすことができる。
【００５１】
一対の金型の成形面に金属調加飾シート２を配置して型締めし、金型によって形成されたキャビティ内に溶融樹脂を射出し、型開きし、金属調加飾シート２のうち不要な部分を除去して装飾が施された成形品を得ることができる。金属調加飾シート２は長尺で金型内に供給してもよく、枚葉で供給してもよい。
【００５２】
なお、金属調加飾シート２は金型外で予備賦形してから金型内に配置してもよく、金型内に供給した後に金属調加飾シート２を加熱し賦形することで配置してもよい。
【００５３】
本発明の金属調加飾シート２は、金属蒸着層１１、耐熱延伸層１２が延伸しやすい材質であるため、成形品が３次元形状を有するものであっても、金属蒸着層１１が無理に伸ばされる力が小さく３次元形状部における金属蒸着層１１にクラックが発生しにくい。
【００５４】
以上のようにして、本発明の金属調加飾シートを得ることができる。
【符号の説明】
【００５５】
１              ：金属調転写シート
１０            ：基体シート
１１            ：金属蒸着層
１２            ：耐熱延伸層
１３            ：図柄層
１４            ：接着層
１５            ：転写層
２              ：金属調加飾シート
２０            ：支持シート
２１            ：保護層
２１ａ          ：保護フィルム
３１、３２、３３：巻出部
３４、３６      ：巻取部
３５            ：ロール
９０            ：基体シート
９１            ：剥離層
９２            ：熱硬化性樹脂層
９３            ：金属蒸着層
【図１】
2018012257.tif 000003
【図２】
2018012257.tif 000004
【図３】
2018012257.tif 000005
【図４】
2018012257.tif 000006
【図５】
2018012257.tif 000007
【図６】
2018012257.tif 000008
【図７】
2018012257.tif 000009
【図８】
2018012257.tif 000010
【図９】
2018012257.tif 000011
【図１０】
2018012257.tif 000012